(57)【要約】  本発明は、０．５μｍと１０μｍの間の範囲の平均粒径ｄ５０を有する吸光性顔料粒子または金属粒子を含む透明ポリマーマトリックスでコーティングされた、透明支持フィルムから実質的に構成される、代替的複合マスクに関する。【特許請求の範囲】
【請求項１】
０．５μｍと１０μｍの間の平均粒径ｄ５０を有する吸光性顔料粒子または金属粒子を含む透明ポリマーマトリックスでコーティングされた、透明支持フィルムから本質的になる複合マスク。
【請求項２】
顔料粒子または金属粒子が１μｍと５μｍの間、好ましくは２μｍと４μｍの間の平均粒径ｄ５０を有する、請求項１に記載の複合マスク。
【請求項３】
顔料粒子が有機顔料である、請求項１または２に記載の複合マスク。
【請求項４】
有機顔料がモノアゾ、ジアゾ、レーキアゾ、β−ナフトール、ナフトールＡＳ、ベンズイミダゾロン、縮合ジアゾ、アゾ金属複合顔料、またはフタロシアニン、キナクリドン、ペリレン、ペリノン、チアジンインディゴ、チオインディゴ、アントラノン、アントラキノン、フラバントロン、インダントロン、イソビオールアントロン、ピラントロン、ジオキサジン、キノフタロン、イソインドリノン、イソインドリンまたはジケトピロロピロール顔料、カーボンブラック顔料またはグラファイトである、請求項３に記載の複合マスク。
【請求項５】
顔料粒子が無機顔料である、請求項１または２に記載の複合マスク。
【請求項６】
無機顔料が酸化アンチモン、酸化ビスマス、酸化鉛、酸化カドミウム、酸化クロム、酸化コバルト、酸化鉄、酸化インジウム、酸化銅、酸化マンガン、酸化ニッケル、酸化水銀、二酸化チタン、酸化亜鉛、二酸化スズ、二酸化ジルコニウム、硫化カドミウム、硫化モリブデン、硫化水銀、硫化銀、硫化亜鉛、硫酸バリウム、硫酸カルシウム、硫酸コバルト、硫酸ストロンチウム、炭酸バリウム、炭酸鉛、炭酸カルシウム、炭酸ストロンチウム、炭酸亜鉛、クロム酸鉛、クロム酸亜鉛、酸化クロム銅、酸化アルミニウムコバルト、酸化クロムコバルト、チタン酸バリウム、ベルリンブルー、バナジン酸ビスマス、クロムアンチモン、酸化チタン、マンガンバイオレット、モリブデンブルー、モリブデンレッド、硫黄系、窒化チタン、ウルトラマリンまたはタングステンブルー顔料である、請求項５に記載の複合マスク。
【請求項７】
金属粒子がアンチモン、ビスマス、鉛、カドミウム、クロム、コバルト、鉄、金、インジウム、イリジウム、銅、マグネシウム、マンガン、モリブデン、ニッケル、オスミウム、パラジウム、白金、ロジウム、ルテニウム、サマリウム、セレニウム、銀、シリコン、タンタル、チタン、バナジウム、タングステン、亜鉛、スズ、ジルコニウム、青銅、真鍮または鋼粒子からなる、請求項１または２に記載の複合マスク。
【請求項８】
ポリマーマトリックスがポリ酢酸ビニル、ポリビニルアルコール、ポリビニルブチラール、ポリアクリレート、ポリメタクリレート、ポリエポキシド、ポリビニルピロリドンからなり、これらのオリゴマーおよび／またはモノマー、またはこれらの混合物も含むことができる、請求項１から７の少なくとも一項に記載の複合マスク。
【請求項９】
支持フィルムがポリエステル、酢酸セルロース、ポリカーボネート、ポリプロピレン、ポリエチレンまたはポリメチルメタクリレートからなる、請求項１から８の少なくとも一項に記載の複合マスク。
【請求項１０】
マトリックス中の顔料または金属粒子の体積の割合が、顔料または金属粒子を含むマトリックスの合計体積に対して、０．５体積％〜１０体積％である、請求項１から９の少なくとも一項に記載の複合マスク。
【請求項１１】
０．５μｍと１０μｍの間の粒径を有する顔料または金属粒子をポリマーマトリックス溶液中に分散させること、生成した混合物で支持フィルムをコーティングすること、およびその後コーティング膜を乾燥することを含む、請求項１から１０の一項または複数項に記載の複合マスクの製造法。
【請求項１２】
特にディスプレーフィルムおよび建築用ガラスを対象とする拡散フィルムを製造するための、請求項１から１０の一項または複数項に記載の複合マスクの使用。
【発明の詳細な説明】
【技術分野】
【０００１】
本発明は、２００１年１２月１３日に出願された、ドイツ優先権出願Ｎｏ．１０１６１２００．１に記載されており、本明細書で完全に開示するように、これは参照としてここに組み込んである。
【０００２】
本発明は、拡散フィルムを製造するためにこれまで使用された、フォトマスクの代替品を記載する。
【背景技術】
【０００３】
ＷＯ９４／２９７６８およびＥＰ−Ａ−０  ６７１  ６３８によれば、拡散フィルムは、感光性、透明物質（フォトポリマー、フォトナノマー）を写真面（マスク）に積層させ、この物質を後者を介して収束性ＵＶ放射に曝すことによって製造される。フォトポリマーまたはフォトナノマーは、感光性、透明物質の、近隣の非露出領域から露出領域に分散する、モノマーまたはナノ規模の粒子を含む。この型の物質は、例えばＷＯ  ９７／３８３３３中に記載されている。マスク自体はガラス層上の感光ゼラチンからなり、複雑なレーザーライティング法、およびその後の湿潤剤による化学的現像および固定（黒／白写真法）によって、以前に製造されている。この方法は非常に時間を消費し、高価である。ライティング法およびその後のさらなる処理によって、傷（点欠陥）を受けやすく、これが最終製品（拡散フィルム）に伝わる。マスクの物質（ゼラチン）は非常に高い機械的および化学的感度を有しており、これによってマスクの耐用年数が制限される。技術的に可能である最大のマスク形態は、現在はわずかに約３０ｃｍ×４０ｃｍであり、連続的なマスクは入手可能ではなく、このことが拡散フィルムを広域のディスプレーフィルムにさらに転換することを妨げている。
【発明の開示】
【発明が解決しようとする課題】
【０００４】
したがって本発明には、さほどの技術的尽力なしでさらに広い幅（例えば０．６０ｍまたは１．２０ｍ）に拡大することができ、連続的である、フォトマスクの安価な代替品を見出すという目的があった。
【課題を解決するための手段】
【０００５】
本発明の目的は、透明マトリックス中の微細な吸光性顔料粒子または微細な金属粒子からなる新規な複合マスクによって達成されており、これを薄いコーティングとして透明プラスチックフィルムに施している。
【発明を実施するための最良の形態】
【０００６】
したがって本発明は、０．５μｍと１０μｍの間、好ましくは１μｍと５μｍの間、特に好ましくは２μｍと４μｍの間の平均粒径ｄ５０を有する吸光性顔料粒子または金属粒子がその中に存在し、透明ポリマーマトリックスでコーティングされた、透明支持フィルムから本質的になる複合マスクに関する。
【０００７】
適切な顔料は、拡散フィルムを製造するために使用される光、好ましくは１９０〜５００ｎｍの波長を有するＵＶ／ＶＩＳ光を通さないすべての微粉物質である。顔料の粒径は、製造するマスクの構造に依存する。
【０００８】
適切な顔料は、前記粒径の無機および有機顔料である。適切な有機顔料は、例えばモノアゾ、ジアゾ、レーキアゾ、β−ナフトール、ナフトールＡＳ、ベンズイミダゾロン、縮合ジアゾ、アゾ金属複合顔料および多環顔料、例えばフタロシアニン、キナクリドン、ペリレン、ペリノン、チアジンインディゴ、チオインディゴ、アンタントロ、アントラキノン、フラバントロン、インダントロン、イソビオールアントロン、ピラントロン、ジオキサジン、キノフタロン、イソインドリノン、イソインドリンおよびジケトピロロピロール顔料、またはカーボンブラック顔料またはグラファイトなどである。
【０００９】
適切な無機顔料は、例えば、
金属酸化物、例えば酸化アンチモン、酸化ビスマス、酸化鉛、酸化カドミウム、酸化クロム、酸化コバルト、酸化鉄、酸化インジウム、酸化銅、酸化マンガン、酸化ニッケル、酸化水銀、二酸化チタン、酸化亜鉛、二酸化スズ、および二酸化ジルコニウムなど；
金属硫化物、例えば硫化カドミウム、硫化モリブデン、硫化水銀、硫化銀、および硫化亜鉛など；
金属硫化物、例えば硫酸バリウム、硫酸カルシウム、硫酸コバルト、および硫酸ストロンチウムなど；
金属炭酸塩、例えば炭酸バリウム、炭酸鉛、炭酸カルシウム、炭酸ストロンチウムおよび炭酸亜鉛など；
クロム酸塩、例えばクロム酸鉛およびクロム酸亜鉛など；
および一般式ＡＢ２Ｘ４のスピネルであって、Ａが二価金属、例えばＦｅ（ＩＩ）、Ｚｎ、Ｍｎ、Ｃｏ、Ｎｉ、ＣｕまたはＣｄなどであってよく；Ｂが三価金属、例えばＡｌ、Ｆｅ（ＩＩＩ）、Ｖ、ＣｒまたはＴｉなどであってよく、かつＸが元素Ｏ、ＳまたはＳｅであってよいスピネル、例えば酸化クロム銅、酸化アルミニウムコバルト、および酸化クロムコバルトなどである。
【００１０】
他の適切な無機顔料は、例えばチタン酸バリウム、ベルリンブルー、バナジン酸ビスマス、クロムアンチモン、酸化チタン、マンガンバイオレット、モリブデンブルー、モリブデンレッド、硫黄系、窒化チタン、ウルトラマリンまたはタングステンブルー顔料である。
【００１１】
適切な金属粒子は、例えば、
アンチモン、ビスマス、鉛、カドミウム、クロム、コバルト、鉄、金、インジウム、イリジウム、銅、マグネシウム、マンガン、モリブデン、ニッケル、オスミウム、パラジウム、白金、ロジウム、ルテニウム、サマリウム、セレニウム、銀、シリコン、タンタル、チタン、バナジウム、タングステン、亜鉛、スズ、ジルコニウム、または合金、青銅、真鍮または鋼などの元素である。
【００１２】
グラファイトおよびカーボンブラックが特に好ましい。
【００１３】
顔料および金属粒子は、例えば対応する顔料、粗製顔料または金属粒子の所望の微細分割に磨砕および／または篩分けすることによって、前記粒径で得られる。
【００１４】
適切なポリマーマトリックス形成物質は、ポリ酢酸ビニル、ポリビニルアルコール、ポリビニルブチラール、ポリアクリレート、ポリメタクリレート、ポリエポキシド、およびポリビニル−ピロリドンからなる群からのポリマーであることが好ましく、対応するオリゴマーおよび／またはモノマーを含んでもよい。
【００１５】
ポリマーマトリックスは、従来のプラスチック添加剤、例えば流れ調整剤、可塑剤、好ましくはポリアルキレングリコール、架橋開始剤、感光剤、抗酸化剤、および例えばケトン、エーテル、アミド、アルコールおよび水などの溶媒、なども含むことができる。
【００１６】
特に好ましいマトリックス物質は、水に溶けたポリビニルアルコールである。
【００１７】
ポリマーマトリックスの粘性係数は、２５℃において２００ｓ−１の回転速度で回転式粘度計を使用して測定して、５０ｍＰａｓと１０００ｍＰａｓの間、特に１００ｍＰａｓと５００ｍＰａｓの間の範囲であることが好ましい。
【００１８】
ポリマーマトリックスを調製するために、この目的に適した溶媒、例えば水、一価または多価アルコール、そのエーテルおよびエステル、例えば１個〜４個の炭素原子を有するアルカノール、例えばメタノール、エタノール、プロパノール、イソプロパノール、ブタノールまたはイソブタノール；二価または三価アルコール、特に２個〜６個の炭素原子を有するもの、例えばエチレングリコール、プロピレングリコール、１，３−プロパンジオール、１，４−ブタンジオール、１，５−ペンタンジオール、１，６−ヘキサンジオール、１，２，６−ヘキサントリオール、グリセロール、ジエチレングリコール、ジプロピレングリコール、トリエチレングリコール、ポリエチレングリコール、トリプロピレングリコールおよびポリプロピレングリコール；多価アルコールの低級アルキルエーテル、例えばエチレングリコールモノメチルまたはモノエチルまたはモノプロピルまたはモノブチルエーテル、エチレングリコールジメチルまたはジエチルまたはジプロピルまたはジブチルエーテル、ジエチレングリコールモノメチルまたはモノエチルエーテル、ジエチレングリコールジメチルまたはジエチルエーテル、トリエチレングリコールモノメチルまたはモノエチルエーテル、トリエチレングリコールジメチルまたはジエチルエーテル、プロピレングリコールモノメチルまたはモノエチルまたはモノプロピルまたはモノブチルエーテル、プロピレングリコールジメチルまたはジエチルまたはジプロピルまたはジブチルエーテル、ジプロピレングリコールモノメチルまたはモノエチルまたはモノブチルエーテル、ジプロピレングリコールジメチルまたはジエチルまたはジブチルエーテルなど；環状エーテル、テトラヒドロフラン、ジオキサランまたはジオキサンなど；エーテル、ｔｅｒｔ−ブチルメチルエーテルまたはジエチルエーテルなど；ケトンおよびケトンアルコール、例えばアセトン、メチルエチルケトン、ジエチルケトン、メチルイソブチルケトン、メチルペンチルケトン、シクロペンタノン、シクロヘキサノンおよびジアセトンアルコールなど；エステル、例えば酢酸メチルまたはエチルまたはプロピルまたはブチル、プロピオン酸メチルまたはエチルまたはプロピルまたはブチル、ブチロールアクトン、または乳酸メチルまたはエチルなど；アミド、例えばジメチルホルムアミド、ジメチルアセトアミドおよびＮ−メチルピロリドンなど；芳香族化合物、トルエンまたはキシレンなど；塩素化炭化水素、クロロホルムまたは塩化メチレンなど；アセトニトリル、およびこれらの混合物などに、ポリマーを溶かす。
【００１９】
可塑剤をポリマー溶液に加え、これによってマスクの柔軟性を増し、乾燥中のマトリックスの収縮を低下させることが好ましく、その結果、望ましくない光の散乱をもたらす空洞が、乾燥したマトリックス物質中で形成することはできない。
【００２０】
特に好ましい可塑剤は、ジエチレングリコールおよびポリエチレングリコールである。
【００２１】
顔料粒子または金属粒子は、ポリマーマトリックス中に均質に分散させなければならない。この目的のために、知られている分散助剤、例えば溶解剤、攪拌剤、配合剤および他の従来の分散物質などを使用する。さらに、溶媒、湿潤助剤、乳化剤および分散剤、例えばアニオン性、カチオン性、または非イオン性界面活性剤などを追加的に使用して、使用するフィルムコーティング法の要件に従い、マトリックスの粘度および表面張力を設定することができる。
【００２２】
マスクの光学的性質（したがって、そこから製造される拡散フィルムの性質）は、顔料または金属の粒径によって、マスク中の顔料の体積の割合によって、およびポリマーマトリックスの層の厚さによって調節することができる。
【００２３】
マトリックス中の顔料の体積の割合は、顔料または金属粒子を含むマトリックスの合計体積に対して、０．５体積％〜１０体積％、特に１体積％〜５体積％であることが好ましい。
【００２４】
ポリマーマトリックスの層の厚さは、１〜２０μｍ、特に２〜１０μｍであることが好ましい。
【００２５】
使用される支持フィルムはプラスチックフィルムであり、これは拡散フィルムを製造するために使用される光に対して透過性でなければならない。ポリエステル、酢酸セルロース、ポリカーボネート、ポリプロピレン、ポリエチレンおよびポリメチルメタクリレートから作製されたフィルムが好ましい。ポリエチレンテレフタレートから作製されたフィルムが特に好ましい。
【００２６】
支持フィルムの層の厚さは、好ましくは１０〜２００μｍ、特に２０〜１５０μｍ、特に好ましくは３０〜１００μｍである。
【００２７】
本発明は、前記粒径の顔料または金属粒子をポリマーマトリックス溶液中に分散させること、その生成した混合物で支持フィルムをコーティングすること、およびその後乾燥およびコーティングすることを含む、複合マスクを製造するための方法にも関する。
【００２８】
支持フィルムのコーティングは、好ましくは０．５〜５ｍ／分の供給速度でナイフコーティング法により、市販のフィルムコーティング装置を使用して行うことができる。乾燥は、６０〜１５０℃の温度で行うことが有利である。
【００２９】
本発明は、拡散フィルムを製造するための複合マスクの使用にも関する。この目的のために、複合マスクを感光性樹脂材料でできたフィルムに積層させ、この感光性樹脂材料を複合マスクを介してＵＶ／ＶＩＳ収束光に曝して、感光性樹脂材料の屈折率の変化を生み出し、さまざまな屈折率のミクロドメインの形成を引き起こし、これは複合マスクのスポットパターンに対応し、これらはその後ＵＶ照射によって硬化され、生成した拡散フィルムは複合マスクから再び剥離される。この型の方法は、例えばＥＰ−Ａ−０  ６７１  ６３８に記載されている。拡散フィルムそのものを、ディスプレーフィルム（受動的導波管；視野角の増大）および建築用ガラスに使用することができる。
【００３０】
ポリビニルアルコール混合物の調製：
ａ）Ｍｏｗｉｏｌ  １８−８８（Ｃｌａｒｉａｎｔ）（登録商標）の溶解：
４０５０ｇの脱イオンＨ２Ｏを、５リットルの反応器に導入した。４５０ｇのＭｏｗｉｏｌ  １８−８８を、ゆっくり加え攪拌した（プロペラ攪拌器、約２５０ｒｐｍ）。この混合物を、温度を８０℃に保ちながら、反応器中において約３日間攪拌した（還流凝縮器）。
【００３１】
ｂ）ＰＶＡ混合物の調製：
２００ｇのジエチレングリコール、およびその後３５９ｇのｉ−ＰｒＯＨを、ａ）に記載したように、攪拌しながら（固定型攪拌器、約２５０ｒｐｍ）、２０００ｇのＰＶＡ（＝水に１０％のＭｏｗｉｏｌ  １８−８８を溶かしたもの）に加えた。
【００３２】
グラファイト混合物の調製：
１．３ｇのＴＷＥＥＮ８０（Ｍｅｒｃｋからの乳化剤）を、攪拌しながら（磁気バーを有する磁気攪拌器、３００〜４００ｒｐｍ）、２００ｇの脱イオンＨ２Ｏに加えた。乳化剤の溶解の後、Ｔｉｍｃａからの１２．８ｇのグラファイトＫＳ４をゆっくり加え（１２．８ｇのグラファイトを約５．３０分で）、同様に攪拌した。その後この混合物をさらに１０分間攪拌し、次いで超音波ランスで処理した。
【００３３】
グラファイト／ポリマーマトリックスの生成：
３２．５ｇのグラファイト混合物を、攪拌しながら（固定型攪拌器、約２５０ｒｐｍ）、２２５ｇのＰＶＡ混合物に加えた。３７．５ｇのイソ−ＰｒＯＨ、３７．５ｇのＥｔＯＨ、および３．３ｇのＢｙｋ  ３０６（登録商標）を、他の成分として、攪拌しながら連続的に加えた。
【００３４】
コーティング法：
グラファイト／ポリマーマトリックスを、２ｍ／分の供給速度でナイフコーティング法により、フィルムコーティング装置（Ｍａｔｈｉｓ、幅６００ｍｍ）を使用して、市販のポリエステルフィルム（厚さ５０μｍ）に施し、１２０℃で乾燥させて（乾燥時間１．５分）、複合マスクを得た。
【００３５】
複合マスクの使用：
例えばＷＯ  ９４／２９７６８中に記載されたように、複合マスクを市販の感光性樹脂材料に積層させ、マスク調節装置において２分間、ＵＶ光を照射し（冷光源反射鏡を有する水銀ランプ、３５０〜４５０ｎｍ、２分、１８６０ｆｔｃｄ）、その後１分間、全体の領域をＵＶ照射することにより固定した。これによってＷＯ  ９４／２９７６８中に記載されたように、拡散フィルム（視野角１６°）が与えられ、従来のフォトマスクの手段によって製造された拡散フィルム（視野角１９°）と比較して、これには非常に優れた光学的一致があった。
【００３６】
視野角を決定するために、拡散フィルムに収束光を片側（入射の垂直方向）から照射し、透過光線の強度を、光検出器を使用して角度αの関数として測定する。ここで角度α（−９０°＜＝α＜＝９０°）は、垂直面からの屈曲を示す。視野角は半値幅Ｉ／２に対応する。視野角が増大するほど、物質の散乱能は増大する。
【手続補正書】
【提出日】平成15年10月16日(2003.10.16)
【手続補正１】
【補正対象書類名】特許請求の範囲
【補正対象項目名】全文
【補正方法】変更
【補正の内容】
【特許請求の範囲】
【請求項１】
特にディスプレーフィルムおよび建築用ガラスを対象とした拡散フィルムを製造するための、０．５μｍと１０μｍの間の平均粒径ｄ５０を有する吸光性顔料粒子または金属粒子を含む透明ポリマーマトリックスでコーティングされた、透明支持フィルムから本質的になる複合マスクの使用。
【請求項２】
顔料粒子または金属粒子が１μｍと５μｍの間、好ましくは２μｍと４μｍの間の平均粒径ｄ５０を有する、請求項１に記載の使用。
【請求項３】
顔料粒子が有機顔料である、請求項１または２に記載の使用。
【請求項４】
有機顔料がモノアゾ、ジアゾ、レーキアゾ、β−ナフトール、ナフトールＡＳ、ベンズイミダゾロン、縮合ジアゾ、アゾ金属複合顔料、またはフタロシアニン、キナクリドン、ペリレン、ペリノン、チアジンインディゴ、チオインディゴ、アントラノン、アントラキノン、フラバントロン、インダントロン、イソビオールアントロン、ピラントロン、ジオキサジン、キノフタロン、イソインドリノン、イソインドリンまたはジケトピロロピロール顔料、カーボンブラック顔料またはグラファイトである、請求項３に記載の使用。
【請求項５】
顔料粒子が無機顔料である、請求項１または２に記載の使用。
【請求項６】
無機顔料が酸化アンチモン、酸化ビスマス、酸化鉛、酸化カドミウム、酸化クロム、酸化コバルト、酸化鉄、酸化インジウム、酸化銅、酸化マンガン、酸化ニッケル、酸化水銀、二酸化チタン、酸化亜鉛、二酸化スズ、二酸化ジルコニウム、硫化カドミウム、硫化モリブデン、硫化水銀、硫化銀、硫化亜鉛、硫酸バリウム、硫酸カルシウム、硫酸コバルト、硫酸ストロンチウム、炭酸バリウム、炭酸鉛、炭酸カルシウム、炭酸ストロンチウム、炭酸亜鉛、クロム酸鉛、クロム酸亜鉛、酸化クロム銅、酸化アルミニウムコバルト、酸化クロムコバルト、チタン酸バリウム、ベルリンブルー、バナジン酸ビスマス、クロムアンチモン、酸化チタン、マンガンバイオレット、モリブデンブルー、モリブデンレッド、硫黄系、窒化チタン、ウルトラマリンまたはタングステンブルー顔料である、請求項５に記載の使用。
【請求項７】
金属粒子がアンチモン、ビスマス、鉛、カドミウム、クロム、コバルト、鉄、金、インジウム、イリジウム、銅、マグネシウム、マンガン、モリブデン、ニッケル、オスミウム、パラジウム、白金、ロジウム、ルテニウム、サマリウム、セレニウム、銀、シリコン、タンタル、チタン、バナジウム、タングステン、亜鉛、スズ、ジルコニウム、青銅、真鍮または鋼粒子からなる、請求項１または２に記載の使用。
【請求項８】
ポリマーマトリックスがポリ酢酸ビニル、ポリビニルアルコール、ポリビニルブチラール、ポリアクリレート、ポリメタクリレート、ポリエポキシド、ポリビニルピロリドンからなり、これらのオリゴマーおよび／またはモノマー、またはこれらの混合物も含むことができる、請求項１から７の少なくとも一項に記載の使用。
【請求項９】
支持フィルムがポリエステル、酢酸セルロース、ポリカーボネート、ポリプロピレン、ポリエチレンまたはポリメチルメタクリレートからなる、請求項１から８の少なくとも一項に記載の使用。
【請求項１０】
マトリックス中の顔料または金属粒子の体積の割合が、顔料または金属粒子を含むマトリックスの合計体積に対して、０．５体積％〜１０体積％である、請求項１から９の少なくとも一項に記載の使用。
【国際調査報告】
2005512145.tif 000002
2005512145.tif 000003
2005512145.tif 000004
2005512145.tif 000005
2005512145.tif 000006
2005512145.tif 000007